(57)【要約】【課題】  低い加熱温度で良好な硬化塗膜を形成でき、貯蔵安定性にも優れるエポキシ・ポリエステル系粉体塗料組成物を提供する。【解決手段】  エポキシ樹脂、ポリエステル樹脂、並びに、多分子系ホスト化合物をホスト化合物とし、硬化剤及び／又は硬化促進剤をゲスト化合物とする包接化合物を含有することを特徴とするエポキシ・ポリエステル系粉体塗料組成物。【選択図】  なし。【特許請求の範囲】
【請求項１】
エポキシ樹脂、ポリエステル樹脂及び多分子系ホスト化合物をホスト化合物とし、硬化剤をゲスト化合物とする包接化合物（ａ）を含有することを特徴とするエポキシ・ポリエステル系粉体塗料組成物。
【請求項２】
前記多分子系ホスト化合物が、分子内に、２個以上の水酸基及び２個以上の芳香族基を有する化合物であることを特徴とする請求項１に記載の粉体塗料組成物。
【請求項３】
前記多分子系ホスト化合物が、式（Ｉ）
【化１】
2006016542.tif 000004
〔式中、Ｘは、（ＣＨ２）ｎ（ｎは、０〜３の整数を表す。）、又は置換基を有していてもよいフェニレン基を表し、Ｒ１〜Ｒ８は、それぞれ独立して、水素原子、炭素数１〜６のアルキル基、置換基を有していてもよいフェニル基、ハロゲン原子、又は炭素数１〜６のアルコキシ基を表す。〕で示されるテトラキスフェノール化合物であることを特徴とする請求項１又は２に記載の粉体塗料組成物。
【請求項４】
硬化促進剤をさらに含有することを特徴とする請求項１〜３のいずれかに記載の粉体塗料組成物。
【請求項５】
前記包接化合物（ａ）を、エポキシ樹脂のエポキシ環１モルに対して０．００１〜０．１モル含有することを特徴とする請求項１〜４のいずれかに記載の粉体塗料組成物。
【請求項６】
エポキシ樹脂、ポリエステル樹脂及び多分子系ホスト化合物をホスト化合物とし、硬化促進剤をゲスト化合物とする包接化合物（ｂ）を含有することを特徴とするエポキシ・ポリエステル系粉体塗料組成物。
【請求項７】
前記多分子系ホスト化合物が、分子内に、２個以上の水酸基及び２個以上の芳香族基を有する化合物であることを特徴とする請求項６に記載の粉体塗料組成物。
【請求項８】
前記多分子系ホスト化合物が、式（Ｉ）
【化２】
2006016542.tif 000005
〔式中、Ｘは、（ＣＨ２）ｎ（ｎは、０〜３の整数を表す。）、又は置換基を有していてもよいフェニレン基を表し、Ｒ１〜Ｒ８は、それぞれ独立して、水素原子、炭素数１〜６のアルキル基、置換基を有していてもよいフェニル基、ハロゲン原子、または炭素数１〜６のアルコキシ基を表す。〕で示されるテトラキスフェノール化合物であることを特徴とする請求項６又は７に記載の粉体塗料組成物。
【請求項９】
硬化剤をさらに含有することを特徴とする請求項６〜８のいずれかに記載の粉体塗料組成物。
【請求項１０】
前記包接化合物（ｂ）を、エポキシ樹脂のエポキシ環１モルに対して０．００１〜０．１モル含有することを特徴とする請求項６〜９のいずれかに記載の粉体塗料組成物。
【発明の詳細な説明】
【技術分野】
【０００１】
本発明は、エポキシ樹脂、ポリエステル樹脂、並びに硬化剤及び／又は硬化促進剤をゲスト化合物とする包接化合物を含有してなるエポキシ・ポリエステル系粉体塗料組成物に関する。
【背景技術】
【０００２】
従来、家電製品や建材、自動車部品等の塗装に粉体塗料を用いる塗装方法が知られている。粉体塗料は、従来の溶剤型塗料と比較して、溶剤を使用しないため環境に優しいこと、塗膜を乾燥する工程が不要なこと、回収粉体の再使用により塗料コストを低減することが可能なこと、並びに機械強度、耐薬品性、耐蝕性及び耐候性等に優れる硬化塗膜が得られること等から、近年需要が増大している。
【０００３】
粉体塗料としては、例えば、エポキシ系粉体塗料、ポリエステル系粉体塗料、アクリル系粉体塗料、エポキシ・ポリエステル系粉体塗料等が挙げられる。なかでも、エポキシ・ポリエステル系粉体塗料は、耐蝕性と意匠性に優れる艶消し状の硬化塗膜を得ることができることから、スチール製家具や家電製品等の装飾用の塗装に多用されている。
【０００４】
このエポキシ・ポリエステル系粉体塗料を使用して塗装を行う場合においては、良好な硬化塗膜を得るためには硬化温度を高く設定しなければならない。そのため、被塗物が金属等の耐熱性の高いものに限られていた。そこで、近年、アルキルイミダゾール化合物等の高活性な硬化剤を使用して、低い硬化温度で硬化塗膜を得る方法が提案されている（特許文献１、２）。しかし、高活性な硬化剤を含有する粉体塗料は、貯蔵時においても粉体塗料の硬化反応が徐々に進行し、粉体塗料の貯蔵安定性が悪くなる場合があり問題となっていた。したがって、低い硬化温度で良好な硬化塗膜を得ることができ、かつ貯蔵安定性に優れるエポキシ・ポリエステル系粉体塗料組成物の開発が要望されている。
【０００５】
本発明に関連して、特許文献３、４には、エポキシ樹脂に、テトラキスフェノール化合物をホスト化合物とし、硬化剤及び／又は触媒をゲスト化合物とする包接化合物を添加してなるエポキシ塗料が提案されている。
しかしながら、特許文献３及び４のいずれの文献においても、エポキシ・ポリエステル系粉体塗料については具体的に記載されていない。
【０００６】
【特許文献１】特開２００２−６０６８１号公報
【特許文献２】特開２００２−２３５０３２号公報
【特許文献３】特開平１０−３２４８２６号公報
【特許文献４】特開平１１−０７１４４９号公報
【発明の開示】
【発明が解決しようとする課題】
【０００７】
本発明は、上記した従来技術の実情に鑑みてなされたものであり、低い加熱温度で良好な硬化塗膜を形成でき、貯蔵安定性に優れるエポキシ・ポリエステル系粉体塗料組成物を提供することを課題とする。
【課題を解決するための手段】
【０００８】
本発明者らは上記課題を解決すべく鋭意研究をした結果、エポキシ樹脂、ポリエステル樹脂、及び下記の式（１）で示されるテトラキスフェノール化合物をホスト化合物とし、硬化剤又は硬化促進剤をゲスト化合物とする包接化合物を含有する粉体塗料組成物が、低い加熱温度で良好な硬化塗膜を形成でき、しかも貯蔵安定性に優れることを見出し、本発明を完成するに到った。
【０００９】
かくして本発明の第１によれば、（１）エポキシ樹脂、（２）ポリエステル樹脂、及び（３）多分子系ホスト化合物をホスト化合物とし、硬化剤をゲスト化合物とする包接化合物（ａ）を含有することを特徴とするエポキシ・ポリエステル系粉体塗料組成物が提供される。
【００１０】
本発明の第１の粉体塗料組成物においては、前記多分子系ホスト化合物が、分子内に、２個以上の水酸基及び２個以上の芳香族基を有する化合物であることが好ましく、式（Ｉ）
【００１１】
【化１】
2006016542.tif 000002
【００１２】
〔式中、Ｘは、（ＣＨ２）ｎ（ｎは、０〜３の整数を表す。）、又は置換基を有していてもよいフェニレン基を表し、Ｒ１〜Ｒ８は、それぞれ独立して、水素原子、炭素数１〜６のアルキル基、置換基を有していてもよいフェニル基、ハロゲン原子、又は炭素数１〜６のアルコキシ基を表す。〕で示されるテトラキスフェノール化合物であることがより好ましい。
本発明の第１の粉体塗料組成物においては、硬化促進剤をさらに含有することが好ましい。
【００１３】
本発明の第２によれば、（１）エポキシ樹脂、（２）ポリエステル樹脂、及び（４）多分子系ホスト化合物をホスト化合物とし、硬化促進剤をゲスト化合物とする包接化合物（ｂ）を含有することを特徴とする粉体塗料組成物が提供される。
【００１４】
本発明の第２の粉体塗料組成物においては、前記多分子系ホスト化合物が、分子内に、２個以上の水酸基及び２個以上の芳香族基を有する化合物であることが好ましく、前記式（Ｉ）で示されるテトラキスフェノール化合物であることがより好ましい。
本発明の第２の粉体塗料組成物においては、硬化剤をさらに含有することが好ましい。
本発明の第１及び／又は第２の粉体塗料組成物においては、前記包接化合物を、エポキシ樹脂のエポキシ環１モルに対して０．００１〜０．１モル含有することが好ましい。
【発明の効果】
【００１５】
本発明のエポキシ・ポリエステル系粉体塗料組成物は、低い加熱温度で良好な硬化塗膜を形成でき、しかも貯蔵安定性に優れるものである。
【発明を実施するための最良の形態】
【００１６】
以下、本発明のエポキシ・ポリエステル系粉体塗料組成物について、詳細に説明する。
１）エポキシ・ポリエステル系粉体塗料組成物
本発明のエポキシ・ポリエステル系粉体塗料組成物は、次の２種類である。
第１の発明の粉体塗料組成物は、（１）エポキシ樹脂、（２）ポリエステル樹脂、及び（３）多分子系ホスト化合物をホスト化合物とし、硬化剤をゲスト化合物とする包接化合物（ａ）を含有してなることを特徴とするものであり、第２の発明の粉体塗料組成物は、（１）エポキシ樹脂、（２）ポリエステル樹脂、及び（４）多分子系ホスト化合物をホスト化合物とし、硬化促進剤をゲスト化合物とする包接化合物（ｂ）を含有してなることを特徴とするものである。
【００１７】
（１）エポキシ樹脂
本発明の粉体塗料組成物に用いるエポキシ樹脂としては、１分子中に少なくとも１個のエポキシ基を有するものであれば、特に制限されない。例えば、ビスフェノールＡ−エピクロルヒドリン樹脂、多官能エポキシ樹脂、脂環式エポキシ樹脂、臭素化エポキシ樹脂、ノボラック型エポキシ樹脂、アクリルエポキシ樹脂等が挙げられる。これらのエポキシ樹脂は一種単独で、あるいは二種以上を組み合わせて用いることができる。
【００１８】
（２）ポリエステル樹脂
本発明の粉体塗料組成物に用いるポリエステル樹脂としては、主鎖にエステル結合を有する高分子であれば、特に制限されない。
【００１９】
ポリエステル樹脂としては、例えば、ポリアルキレンテレフタレート樹脂、ポリアルキレンナフタレート樹脂、不飽和ポリエステル樹脂、アルキド樹脂等が挙げられる。これらのポリエステル樹脂は一種単独で、あるいは二種以上を組み合わせて用いることができる。
【００２０】
ポリアルキレンテレフタレート樹脂は、例えば、エチレングリコール、ジエチレングリコール、１，２−プロピレングリコール、１，３−プロパンジオール、１，４−ブタンジオール、１，６−ヘキサンジオール、１，４−シクロヘキサンジメタノール、１，４−シクロヘキサンジオール等のグリコール類と、テレフタル酸又はテレフタル酸エステルとを、塩基触媒又は酸触媒の存在下に重縮合させて得ることができる。その具体例としては、ポリエチレンテレフタレート、ポリブチレンテレフタレート等が挙げられる。
【００２１】
ポリアルキレンナフタレート樹脂は、前記グリコール類と、１，８−ナフタレンジカルボン酸等のナフタレンジカルボン酸又はナフタレンジカルボン酸エステルとを、塩基触媒又は酸触媒の存在下に重縮合させて得ることができる。その具体例としては、ポリエチレンナフタレート等が挙げられる。
【００２２】
不飽和ポリエステル樹脂は、マレイン酸、フマル酸等の不飽和ジカルボン酸、不飽和カルボン酸のエステル、又は無水フタル酸、無水マレイン酸等の不飽和カルボン酸無水物と、グリコール類とを反応させることにより得られる樹脂である。
【００２３】
アルキド樹脂は、グリセリン、ペンタエリスリトール、エチレングリコール、トリメチロールエタン等のポリオール類、パルミチン酸等の高級脂肪酸、及びフタル酸、マレイン酸等の二塩基酸、もしくは無水フタル酸、無水マレイン酸等の二塩基酸無水物の三者を縮合させて得られる樹脂である。その具体例としてはグリプタル樹脂等が挙げられる。
【００２４】
本発明の粉体塗料組成物において、ポリエステル樹脂の配合量は、エポキシ樹脂１００重両部に対して、通常１〜１，０００重量部、好ましくは１０〜５００重量部、より好ましくは５０〜１００重量部である。
【００２５】
（３）包接化合物（ａ）
本発明の粉体塗料組成物に用いる包接化合物（ａ）は、多分子系ホスト化合物をホスト化合物とし、硬化剤をゲスト化合物とする包接化合物である。
（ｉ）多分子系ホスト化合物
本発明に用いる多分子系ホスト化合物は、複数の分子が水素結合等を介して集合して内部空間を有する結晶を形成し、この形成された空間内に、ゲスト化合物を包接することができる化合物である。
【００２６】
本発明に用いる多分子系ホスト化合物としては、このような性質を有する化合物であれば特に制限されない。
例えば、フェノール、ｏ−クロロフェノール、２，４，６−トリクロロフェノール、ｐ−クロロフェノール、ｏ−ニトロフェノール、ｐ−ニトロフェノール、２，４−ジニトロフェノール、２，６−ジニトロフェノール、２，４，６−トリニトロフェノール、ｐ−ｔ−ブチルフェノール、ｐ−ｔ−オクチルフェノール等の、分子内に１つの芳香族基と１つのヒドロキシル基を有する化合物；
ｔ−ブチルヒドロキノン、２，５−ジ−ｔ−ブチルヒドロキノン等の、分子内に１つの芳香族基と２つのヒドロキシル基を有する化合物；
【００２７】
α，α，α’，α’−テトラフェニル−１，１’−ビフェニル−２，２’−ジメタノール、４，４’−シクロヘキシリデンビスフェノール、４，４’−メチレンビスフェノール、４，４’−エチリデンビスフェノール、５，５’−メチレンジサリチル酸、ビス（４−ヒドロキシフェニル）スルフィド、４，４’−ブチリデンビス（３−メチル−６−ｔ−ブチルフェノール）、２，２’−メチレンビス（４−メチル−６−ｔ−ブチルフェノール）、４，４’−（１−フェニルエチリデン）ビスフェノール、２，５−ビス（２，４−ジメチルフェニル）ヒドロキノン、１，１，６，６−テトラフェニル−２，４−ヘキサジイン−１，６−ジオール、１，１，４，４−テトラフェニル−２−ブチン−１，４−ジオール、１，１，２，２−テトラフェニルエタン−１，２−ジオール、１，１，６，６−テトラキス（２，４−ジメチルフェニル）−２，４−へキサジイン−１，６−ジオール、９，９’−ビアントラセン、９，１０−ビス（４−メチルフェニル）−９，１０−ジヒドロアントラセン−９，１０−ジオール、９，１０−ジフェニル−９，１０−ジヒドロアントラセン−９，１０−ジオール、１，１−ビス−２−ナフトール；
【００２８】
４，４’−ジヒドロキシベンゾフェノン、２，４’−ジヒドロキシベンゾフェノン、３，４’−ジヒドロキシベンゾフェノン、３，３’−ジヒドロキシベンゾフェノン、２，３’−ジヒドロキシベンゾフェノン、２，２’−ジヒドロキシベンゾフェノン、４，４’−ジヒドロキシ−２−メチルベンゾフェノン、４，４’−ジヒドロキシ−３−メチルベンゾフェノン、４，４’−ジヒドロキシ−２−クロロベンゾフェノン、４，４’−ジヒドロキシ−３−クロロベンゾフェノン、４，４’−ジヒドロキシ−２−メトキシベンゾフェノン、４，４’−ジヒドロキシ−２−メトキシベンゾフェノン、４，４’−ジヒドロキシ−２，２’−ジメチルベンゾフェノン、４，４’−ジヒドロキシ−３，３’−ジメチルベンゾフェノン、４，４’−ジヒドロキシ−２，２’−ジクロロベンゾフェノン、４，４’−ジヒドロキシ−３，３’−ジクロロベンゾフェノン、４，４’−ジヒドロキシ−２，２’−ジメトキシベンゾフェノン、４，４’−ジヒドロキシ−２，２’−ジメトキシベンゾフェノン、３，３’−ジヒドロキシ−２，２’−ジメチルベンゾフェノン、３，３’−ジヒドロキシ−４，４’−ジメチルベンゾフェノン、２，２’−ジヒドロキシ−３，３’−ジメチルベンゾフェノン、２，２’−ジヒドロキシ−４，４’−ジメチルベンゾフェノン、
【００２９】
２，２’，４，４’−テトラヒドロキシベンゾフェノン、２，２’，３，３’−テトラヒドロキシベンゾフェノン、３，３’，４，４’−テトラヒドロキシベンゾフェノン、２，２’，３，４’−テトラヒドロキシベンゾフェノン、３，３’，２，４’−テトラヒドロキシベンゾフェノン、４，４’，３，２’−テトラヒドロキシベンゾフェノン、２，３，４，４’−テトラヒドロキシベンゾフェノン、２，２’，４，４’−テトラヒドロキシ−３，３’−ジメチルベンゾフェノン、２，２’，４，４’−テトラヒドロキシ−３，３’−ジクロロベンゾフェノン、２，２’，４，４’−テトラヒドロキシ−３，３’−ジメトキシベンゾフェノン等のヒドロキシベンゾフェノン化合物；前記式（Ｉ）で示されるテトラキスフェノール化合物；等の、分子内に２以上の芳香族基と２以上のヒドロキシル基を有する化合物；並びに、１，４−ジアザビシクロ−［２．２．２］−オクタン、顆粒状コーンスターチ（ポーラスＹ−２０）、５，５−ジメチルヒダントイン、Ｎ−フェニルマレイミド、９，９’−ビアントラセン等の他の多分子系ホスト化合物；等が挙げられる。
これらの多分子系ホスト化合物は１種単独で、あるいは２種以上を組み合わせて用いることができる。
【００３０】
これらの中でも、低温で良好な硬化塗膜を形成でき、貯蔵安定性に優れるエポキシ・ポリエステル系粉体塗料組成物が得られることから、分子内に２以上の芳香族基と２位以上のヒドロキシル基を有する化合物が好ましく、ヒドロキシベンゾフェノン化合物及び前記式（Ｉ）で示されるテトラキスフェノール化合物がより好ましく、前記式（Ｉ）で表されるテトラキスフェノール化合物が特に好ましい。
【００３１】
前記式（Ｉ）中、Ｘは、（ＣＨ２）ｎ、又は置換基を有していてもよいフェニレン基を表す。
ｎは、０〜３の整数を表し、０であるのが好ましい。
フェニレン基としては、ｐ−フェニレン基、ｍ−フェニレン基、及びｏ−フェニレン基のいずれでもよいが、ｐ−フェニレン基が好ましい。
置換基を有していてもよいフェニレン基の置換基としては、フッ素原子、塩素原子、臭素原子等のハロゲン原子；メチル基、エチル基、ｎ−プロピル基等のアルキル基；メトキシ基、エトキシ基、ｎ−プロポキシ基等のアルコキシ基；等が挙げられ、置換基を有さないのが好ましい。
【００３２】
Ｒ１〜Ｒ８は、それぞれ独立して、水素原子；メチル基、エチル基、ｎ−プロピル基、イソプロピル基等の炭素数１〜６のアルキル基；フェニル基、２−クロロフェニル基、４−メチルフェニル基、２，４−ジフルオロフェニル基、３，５−ジメトキシフェニル基、２，４，６−トリメチルフェニル基等の置換基を有していてもよいフェニル基；フッ素原子、塩素原子、臭素原子等のハロゲン原子；又は、メトキシ基、エトキシ基、ｎ−プロポキシ基、イソプロポキシ基、ｎ−ブトキシ基、ｔ−ブトキシ基等の炭素数１〜６のアルコキシル基を表す。
【００３３】
前記式（Ｉ）で示される化合物の具体例としては、１，１，２，２−テトラキス（４−ヒドロキシフェニル）エタン（ＴＥＰ）、１，１，２，２−テトラキス（３−メチル−４−ヒドロキシフェニル）エタン、１，１，２，２−テトラキス（３，５−ジメチル−４−ヒドロキシフェニル）エタン、１，１，２，２−テトラキス（３−クロロ−４−ヒドロキシフェニル）エタン、１，１，２，２−テトラキス（３，５−ジクロロ−４−ヒドロキシフェニル）エタン、１，１，２，２−テトラキス（３−ブロモ−４−ヒドロキシフェニル）エタン、１，１，２，２−テトラキス（３，５−ジブロモ−４−ヒドロキシフェニル）エタン、１，１，２，２−テトラキス（３−ｔ−ブチル−４−ヒドロキシフェニル）エタン、１，１，２，２−テトラキス（３，５−ジ−ｔ−ブチル−４−ヒドロキシフェニル）エタン、１，１，２，２−テトラキス（３−フルオロ−４−ヒドロキシフェニル）エタン、１，１，２，２−テトラキス（３，５−ジフルオロ−４−ヒドロキシフェニル）エタン、１，１，２，２−テトラキス（３−メトキシ−４−ヒドロキシフェニル）エタン、１，１，２，２−テトラキス（３，５−ジメトキシ−４−ヒドロキシフェニル）エタン、１，１，２，２−テトラキス（３−クロロ−５−メチル−４−ヒドロキシフェニル）エタン、１，１，２，２−テトラキス（３−ブロモ−５−メチル−４−ヒドロキシフェニル）エタン、１，１，２，２−テトラキス（３−メトキシ−５−メチル−４−ヒドロキシフェニル）エタン、１，１，２，２−テトラキス（３−ｔ−ブチル−５−メチル−４−ヒドロキシフェニル）エタン、１，１，２，２−テトラキス（３−クロロ−５−ブロモ−４−ヒドロキシフェニル）エタン、１，１，２，２−テトラキス（３−クロロ−５−フェニル−４−ヒドロキシフェニル）エタン、１，１，２，２−テトラキス［（４−ヒドロキシ−３−フェニル）フェニル］エタン、
【００３４】
１，１，３，３−テトラキス（４−ヒドロキシフェニル）プロパン、１，１，３，３−テトラキス（３−メチル−４−ヒドロキシフェニル）プロパン、１，１，３，３−テトラキス（３，５−ジメチル−４−ヒドロキシフェニル）プロパン、１，１，３，３−テトラキス（３−クロロ−４−ヒドロキシフェニル）プロパン、１，１，３，３−テトラキス（３，５−ジクロロ−４−ヒドロキシフェニル）プロパン、１，１，３，３−テトラキス（３−ブロモ−４−ヒドロキシフェニル）プロパン、１，１，３，３−テトラキス（３，５−ジブロモ−４−ヒドロキシフェニル）プロパン、１，１，３，３−テトラキス（３−フェニル−４−ヒドロキシフェニル）プロパン、１，１，３，３−テトラキス（３，５−ジフェニル−４−ヒドロキシフェニル）プロパン、１，１，３，３−テトラキス（３−メトキシ−４−ヒドロキシフェニル）プロパン、１，１，３，３−テトラキス（３，５−ジメトキシ−４−ヒドロキシフェニル）プロパン、１，１，３，３−テトラキス（３−ｔ−ブチル−４−ヒドロキシフェニル）プロパン、１，１，３，３−テトラキス（３，５−ジ−ｔ−ブチル−４−ヒドロキシフェニル）プロパン、
【００３５】
１，１，４，４−テトラキス（４−ヒドロキシフェニル）ブタン、１，１，４，４−テトラキス（３−メチル−４−ヒドロキシフェニル）ブタン、１，１，４，４−テトラキス（３，５−ジメチル−４−ヒドロキシフェニル）ブタン、１，１，４，４−テトラキス（３−クロロ−４−ヒドロキシフェニル）ブタン、１，１，４，４−テトラキス（３，５−ジクロロ−４−ヒドロキシフェニル）ブタン、１，１，４，４−テトラキス（３−メトキシ−４−ヒドロキシフェニル）ブタン、１，１，４，４−テトラキス（３，５−ジメトキシ−４−ヒドロキシフェニル）ブタン、１，１，４，４−テトラキス（３−ブロモ−４−ヒドロキシフェニル）ブタン、１，１，４，４−テトラキス（３，５−ジブロモ−４−ヒドロキシフェニル）ブタン、１，１，４，４−テトラキス（３−ｔ−ブチル−４−ヒドロキシフェニル）ブタン、１，１，４，４−テトラキス（３，５−ジ−ｔ−ブチル−４−ヒドロキシフェニル）ブタン；
【００３６】
α，α，α’，α’−テトラキス（４−ヒドロキシフェニル）−ｐ−キシレン、α，α，α’，α’−テトラキス（４−ヒドロキシフェニル）−ｍ−キシレン、α，α，α’，α’−テトラキス（４−ヒドロキシフェニル）−ｏ−キシレン、α，α，α’，α’−テトラキス（４−ヒドロキシ−３−メチルフェニル）−ｐ−キシレン、α，α，α’，α’−テトラキス（４−ヒドロキシ−３−クロロフェニル）−ｐ−キシレン、α，α，α’，α’−テトラキス（４−ヒドロキシ−３−エチルフェニル）−ｐ−キシレン、α，α，α’，α’−テトラキス（４−ヒドロキシ−３−イソプロピルフェニル）−ｐ−キシレン、α，α，α’，α’−テトラキス（４−ヒドロキシ−３−クロロフェニル）−ｍ−キシレン、α，α，α’，α’−テトラキス（４−ヒドロキシ−３−クロロフェニル）−ｍ−キシレン、α，α，α’，α’−テトラキス（４−ヒドロキシ−３−メチルフェニル）−ｍ−キシレン、α，α，α’，α’−テトラキス（４−ヒドロキシ−３−エチルフェニル）−ｍ−キシレン、α，α，α’，α’−テトラキス（４−ヒドロキシ−３−メチルフェニル）−ｏ−キシレン、α，α，α’，α’−テトラキス（４−ヒドロキシ−３−クロロフェニル）−ｏ−キシレン、α，α，α’，α’−テトラキス（４−ヒドロキシ−３−エチルフェニル）−ｏ−キシレン、α，α，α’，α’−テトラキス（４−ヒドロキシ−３−イソプロピルフェニル）−ｏ−キシレン、
【００３７】
α，α，α’，α’−テトラキス（４−ヒドロキシ−３−ｔ−ブチルフェニル）−ｐ−キシレン、α，α，α’，α’−テトラキス（４−ヒドロキシ−３−ブロモフェニル）−ｐ−キシレン、α，α，α’，α’−テトラキス（４−ヒドロキシ−３−ヨ−ドフェニル）−ｐ−キシレン、α，α，α’，α’−テトラキス（４−ヒドロキシ−３−メトキシフェニル）−ｐ−キシレン、α，α，α’，α’−テトラキス（４−ヒドロキシ−３−エトキシフェニル）−ｐ−キシレン、α，α，α’，α’−テトラキス（４−ヒドロキシ−３−イソプロポキシフェニル）−ｐ−キシレン、α，α，α’，α’−テトラキス（４−ヒドロキシ−３−ｔ−ブトキシフェニル）−ｐ−キシレン、α，α，α’，α’−テトラキス（３−ヒドロキシフェニル）−ｐ−キシレン、α，α，α'，α’−テトラキス（３−ヒドロキシ−４−クロロフェニル）−ｐ−キシレン、α，α，α’，α’−テトラキス（３−ヒドロキシ−４−ブロモフェニル）−ｐ−キシレン、α，α，α’，α’−テトラキス（３−ヒドロキシ−４−ヨ−ドフェニル）−ｐ−キシレン、α，α，α’，α’−テトラキス（３−ヒドロキシ−４−メトキシフェニル）−ｐ−キシレン、α，α，α'、α’−テトラキス（３−ヒドロキシ−４−エトキシフェニル）−ｐ−キシレン、α，α，α’，α’−テトラキス（２−ヒドロキシフェニル）−ｐ−キシレン、α，α，α’，α’−テトラキス（２−ヒドロキシ−４−クロロフェニル）−ｐ−キシレン、α，α，α’，α’−テトラキス（２−ヒドロキシ−４−メチルフェニル）−ｐ−キシレン、α，α，α’，α’−テトラキス（２−ヒドロキシ−４−メトキシフェニル）−ｐ−キシレン、α，α，α’，α’−テトラキス（４−ヒドロキシ−３，５−ジクロロフェニル）−ｐ−キシレン、α，α，α’，α’−テトラキス（４−ヒドロキシ−３，５−ジメチルフェニル）−ｐ−キシレン、α，α，α’，α’−テトラキス（４−ヒドロキシ−３−クロロ−５−メチルフェニル）−ｐ−キシレン、α，α，α’，α’−テトラキス（４−ヒドロキシフェニル）−３−クロロ−ｐ−キシレン、α，α，α’，α’−テトラキス（４−ヒドロキシフェニル）−３−メチル−ｐ−キシレン、α，α，α’，α’−テトラキス（４−ヒドロキシフェニル）−３−メトキシ−ｐ−キシレン、α，α−ビス（４−ヒドロキシフェニル）−α’，α−ビス（３−クロロ−４−ヒドロキシフェニル）−ｐ−キシレン、α，α’−ビス（４−ヒドロキシフェニル）−α’，α’−ビス（３−メチル−４−ヒドロキシフェニル）−ｐ−キシレン、α，α−ビス（４−ヒドロキシフェニル）−α’，α’−ビス（３−メトキシ−４−ヒドロキシフェニル）−ｐ−キシレン、α，α，α’−トリス（４−ヒドロキシフェニル）−α’−３−クロロフェニル−ｐ−キシレン、α，α，α’−トリス（４−ヒドロキシフェニル）−α’−３−メチルフェニル−ｐ−キシレン、α，α，α’−トリス（４−ヒドロキシフェニル）−α’−３−メトキシフェニル−ｐ−キシレン；等が挙げられる。
【００３８】
（ii）硬化剤及び硬化促進剤
本発明において用いられるエポキシ基と反応してエポキシ樹脂を硬化させる化合物（硬化剤）、およびエポキシ基と反応してエポキシ樹脂を硬化させる化合物の硬化速度を進める化合物（硬化促進剤）としては、特に制限はなく、従来のエポキシ樹脂の硬化剤、硬化促進剤として慣用されているものの中から任意のものを選択して使用できる。例えば、アミン系化合物、イミダゾール系化合物、イミダゾリン系化合物、アミド系化合物、エステル系化合物、フェノール系化合物、アルコール系化合物、チオール系化合物、エーテル系化合物、チオエーテル系化合物、尿素系化合物、チオ尿素系化合物、ルイス酸系化合物、リン系化合物、酸無水物系化合物、オニウム塩系化合物、活性珪素化合物−アルミニウム錯体、等が挙げられる。
【００３９】
アミン系化合物としては、例えば脂肪族アミン類、脂環式及び複素環式アミン類、芳香族アミン類、変性アミン類などが用いられる。
脂肪族アミン類としては、エチレンジアミン、トリメチレンジアミン、テトラメチレンジアミン、ヘキサメチレンジアミン、ジエチレントリアミン、トリエチレンテトラミン、テトラエチレンペンタミン、ジプロピレンジアミン、ジメチルアミノプロピルアミン、ジエチルアミノプロピルアミン、トリメチルヘキサメチレンジアミン、ペンタンジアミン、ビス（２−ジメチルアミノエチル）エーテル、ペンタメチルジエチレントリアミン、アルキル−ｔ−モノアミン、１，４−ジアザビシクロ（２，２，２）オクタン（トリエチレンジアミン）、Ｎ，Ｎ，Ｎ’，Ｎ’−テトラメチルヘキサメチレンジアミン、Ｎ，Ｎ，Ｎ’，Ｎ’−テトラメチルプロピレンジアミン、Ｎ，Ｎ，Ｎ’，Ｎ’−テトラメチルエチレンジアミン、Ｎ，Ｎ−ジメチルシクロヘキシルアミン、ジメチルアミノエトキシエトキシエタノール、ジメチルアミノヘキサノールなどが挙げられる。
【００４０】
脂環式及び複素環式アミン類としては、ピペリジン、ピペラジン、メンタンジアミン、イソホロンジアミン、メチルモルホリン、エチルモルホリン、Ｎ，Ｎ’，Ｎ”−トリス（ジメチルアミノプロピル）ヘキサヒドロ−ｓ−トリアジン、３，９−ビス（３−アミノプロピル）−２，４，８，１０−テトラオキシスピロ（５，５）ウンデカンアダクト、Ｎ−アミノエチルピペラジン、トリメチルアミノエチルピペラジン、ビス（４−アミノシクロヘキシル）メタン、Ｎ，Ｎ’−ジメチルピペラジン、１，８−ジアザビシクロ（４，５，０）ウンデセン−７などが挙げられる。
【００４１】
芳香族アミン類としては、ｏ−フェニレンジアミン、ｍ−フェニレンジアミン、ｐ−フェニレンジアミン、ジアミノジフェニルメタン、ジアミノジフェニルスルホン、ベンジルメチルアミン、ジメチルベンジルアミン、ｍ−キシレンジアミン、ピリジン、ピコリンなどが挙げられる。
変性アミン類としては、エポキシ化合物付加ポリアミン、マイケル付加ポリアミン、マンニッヒ付加ポリアミン、チオ尿素付加ポリアミン、ケトン封鎖ポリアミン、ジシアンジアミド、グアニジン、有機酸ヒドラジド、ジアミノマレオニトリル、アミンイミド、三フッ化ホウ素−ピペリジン錯体、三フッ化ホウ素−モノエチルアミン錯体などが挙げられる。
【００４２】
イミダゾール系化合物としては、イミダゾール、２−メチルイミダゾール、２−エチルイミダゾール、２−イソプロピルイミダゾール、２−ｎ−プロピルイミダゾール、２−ウンデシル−１Ｈ−イミダゾール、２−ヘプタデシル−１Ｈ−イミダゾール、１，２−ジメチルイミダゾール、２−エチル−４−メチルイミダゾール、２−フェニル−１Ｈ−イミダゾール、４−メチル−２−フェニル−１Ｈ−イミダゾール、２−フェニル−４−メチルイミダゾール、１−ベンジル−２−メチルイミダゾール、１−シアノエチル−２−メチルイミダゾール、１−シアノエチル−２−エチル−４−メチルイミダゾール、１−シアノエチル−２−ウンデシルイミダゾール、１−シアノエチル−２−フェニルイミダゾール、１−シアノエチル−２−エチル−４−メチルイミダゾリウムトリメリテイト、１−シアノエチル−２−ウンデシルイミダゾリウムトリメリテイト、１−シアノエチル−２−フェニルイミダゾリウムトリメリテイト、２，４−ジアミノ−６−［２’−メチルイミダゾリル−（１’）］−エチル−ｓ−トリアジン、２，４−ジアミノ−６−（２’−ウンデシルイミダゾリル−）−エチル−ｓ−トリアジン、２，４−ジアミノ−６−［２’−エチル−４−イミダゾリル−（１’）］−エチル−ｓ−トリアジン、２，４−ジアミノ−６−［２’−メチルイミダゾリル−（１’）］−エチル−ｓ−トリアジンイソシアヌル酸付加物、２−フェニルイミダゾールイソシアヌル酸付加物、２−メチルイミダゾールイソシアヌル酸付加物、２−フェニル−４，５−ジヒドロキシメチルイミダゾール、２−フェニル−４−メチル−５−ヒドロキシメチルイミダゾール、１−シアノエチル−２−フェニル−４，５−ジ（２−シアノエトキシ）メチルイミダゾール、１−ドデシル−２−メチル−３−ベンジルイミダゾリウムクロライド、１−ベンジル−２−フェニルイミダゾール塩酸塩、１−ベンジル−２−フェニルイミダゾリウムトリメリテイトなどを挙げることができる。
【００４３】
イミダゾリン系化合物としては２−メチルイミダゾリン、２−フェニルイミダゾリンなどを挙げることができる。
アミド系化合物としては、例えばダイマー酸とポリアミンとの縮合により得られるポリアミドなどが挙げられる。
エステル系化合物としては、例えばカルボン酸のアリール及びチオアリールエステルのような活性カルボニル化合物が挙げられる。
【００４４】
フェノール系化合物、アルコール系化合物、チオール系化合物、エーテル系化合物、及びチオエーテル系化合物としては、フェノールノボラック、クレゾールノボラック、ポリオール、ポリメルカプタン、ポリサルファイド、２−（ジメチルアミノメチルフェノール）、２，４，６−トリス（ジメチルアミノメチル）フェノール、２，４，６−トリス（ジメチルアミノメチル）フェノールのトリ−２−エチルヘキシル塩酸塩などが挙げられる。
尿素系化合物、チオ尿素系化合物、ルイス酸系化合物としては、ブチル化尿素、ブチル化メラミン、ブチル化チオ尿素、三フッ化ホウ素などが挙げられる。
【００４５】
リン系化合物としては、有機ホスフィン化合物、例えば、エチルホスフィン、ブチルホスフィン等のアルキルホスフィン、フェニルホスフィン等の第１ホスフィン；ジメチルホスフィン、ジプロピルホスフィン等のジアルキルホスフィン、ジフェニルホスフィン、メチルエチルホスフィン等の第２ホスフィン；トリメチルホスフィン、トリエチルホスフィン等の第３ホスフィン；等が挙げられる。
【００４６】
酸無水物系化合物としては、例えば無水フタル酸、ヘキサヒドロ無水フタル酸、メチルテトラヒドロ無水フタル酸、メチルヘキサヒドロ無水フタル酸、エンドメチレンテトラヒドロ無水フタル酸、メチルエンドメチレンテトラヒドロ無水フタル酸、無水マレイン酸、テトラメチレン無水マレイン酸、無水トリメリット酸、無水クロレンド酸、無水ピロメリット酸、ドデセニル無水コハク酸、無水ベンゾフェノンテトラカルボン酸、エチレングリコールビス（アンヒドロトリメリテート）、メチルシクロヘキセンテトラカルボン酸無水物、ポリアゼライン酸無水物などが挙げられる。
【００４７】
また、オニウム塩系化合物、及び活性珪素化合物−アルミニウム錯体としては、アリールジアゾニウム塩、ジアリールヨードニウム塩、トリアリールスルホニウム塩、トリフェニルシラノール−アルミニウム錯体、トリフェニルメトキシシラン−アルミニウム錯体、シリルペルオキシド−アルミニウム錯体、トリフェニルシラノール−トリス（サリシルアルデヒダート）アルミニウム錯体などが挙げられる。
【００４８】
硬化剤、硬化促進剤とテトラキスフェノール系化合物との包接化合物は、例えば、硬化剤、硬化促進剤であるアミン系、イミダゾール系などの化合物が液体の場合には、テトラキスフェノール系化合物を、該液体に直接加えて反応させることにより、硬化剤、硬化促進剤の化合物が固体の場合には、テトラキスフェノール系化合物を、それら化合物の含有液中に入れて反応させることにより、又は固体である化合物と粉末のテトラキスフェノール系化合物とを直接に固相反応させることにより、高選択率及び高収率で合成することができる。
【００４９】
本発明の包接化合物は、ホスト分子の作る結晶格子空孔内にゲスト分子が入り込むことにより生成する。従って、どの化合物がゲストとして取り込まれやすいか否かは、ゲスト分子の大きさ、立体、極性、溶解度などに支配される。生成した包接化合物は、結晶性の固体である。
【００５０】
反応終了後は、通常の分離手段により目的とする包接化合物を単離することができる。
得られる包接化合物の構造は、ＮＭＲ、ＩＲスペクトル、マススペクトル等公知の分析手段により確認することができる。
【００５１】
本発明に用いる包接化合物の５０％体積平均粒子径は、特に限定されないが、通常約０．０１〜８０μｍ、好ましくは約０．０１〜１０μｍ、より好ましくは約０．１〜４μｍの範囲である。体積平均粒子径が約０．０１μｍ未満の包接化合物を製造することはそれ自体の生産性が悪くなるため好ましくない。一方、体積平均粒子径が約８０μｍを越えるものは低温硬化性、塗膜外観等が悪くなるので好ましくない。 
なお、５０％体積平均粒子径は、粉体の集団の体積を１００％として累積カーブを求めたとき、その累積カーブが５０％となる粒子径μｍを表したものである。 
【００５２】
２）粉体塗料組成物の製造
本発明の第１の粉体塗料組成物は、エポキシ樹脂、ポリエステル樹脂、並びに包接化合物（ａ）、所望により、硬化剤又は硬化促進剤、及びその他の添加剤の所定量からなる混合物を、例えば、ニーダーや押出し機等を使用して、増粘、ゲル化の起らない温度、時間条件で溶融、混練し、冷却後、粉砕し、分級機にかけることにより製造することができる。また本発明の第２の粉体塗料組成物は、エポキシ樹脂、ポリエステル樹脂、並びに包接化合物（ｂ）、所望により、硬化剤又は硬化促進剤、及びその他の添加剤の所定量からなる混合物を、例えば、ニーダーや押出し機等を使用して、増粘、ゲル化の起らない温度、時間条件で溶融、混練し、冷却後、粉砕し、分級機にかけることにより製造することができる。
【００５３】
使用する包接化合物の量は、包接するアミン系，イミダゾール系などの通常の硬化剤、硬化促進剤と同様な使用量でよく、硬化方法による。エポキシ基と反応する事によって、硬化した樹脂中に必ず硬化剤分子が組み込まれる付加型硬化剤の場合には、求められる樹脂の性質にもよるが、通常エポキシ基１モルに対して包接している硬化剤が０．３〜１．０モル程度になるよう包接化合物を使用する。また、硬化剤分子が樹脂中に組み込まれることなく触媒的にエポキシ基の開環を誘発し、オリゴマー間の重合付加反応を起こす重合型硬化剤や光開始型硬化剤の場合、また硬化促進剤として使用する場合などでは、エポキシ基１モルに対して包接化合物は０．２モル以下で十分である。特に本発明ではテトラキスフェノール系化合物を用いた包接化合物を用いることにより、微量でも十分であり、０．００１〜０．１モル、さらには０．００１〜０．０５モルの使用量でよい。これらの包接化合物は１種または２種以上を混合して使用できる。
【００５４】
本発明の第１の粉体塗料組成物においては、硬化促進剤をさらに添加するのが好ましく、第２の粉体塗料組成物においては、硬化剤をさらに添加するのが好ましい。
ここで用いる硬化剤及び硬化促進剤は、前記硬化剤および硬化促進剤として列記したものと同様のものを使用することができる。
【００５５】
本発明の粉体塗料組成物には、所望によりその他の添加剤を添加することができる。その他の添加剤としては、可塑剤、反応性希釈剤、増量剤、充填剤、補強剤、着色剤、難燃化剤、増粘剤及び離型剤等が挙げられる。これらの添加剤の配合量は、特に限定されず、本発明の効果が得られる限度において、配合量を適宜決定することができる。
【００５６】
さらに、本発明の第１及び／又は第２の粉体塗料組成物においては、エポキシ樹脂及びポリエステル樹脂のほかに他の樹脂を含有していてもよい。他の樹脂としては、アクリル系樹脂、シリコン系樹脂、ポリウレタン系樹脂等が挙げられる。
【００５７】
本発明の粉体塗料組成物の塗装は、公知の塗装方法により行うことができる。
例えば、静電粉体塗装法、無荷電粉体塗装法、摩擦帯電粉体塗装法、流動浸漬法等が挙げられる。いずれの塗装法においても、本発明の粉体塗料組成物を使用する場合には、低い加熱温度で良好な硬化塗膜を形成することができる。
【００５８】
本発明の粉体塗料組成物は、長期にわたって保存する場合であっても殆ど硬化反応が進行しないものであり、貯蔵安定性に優れている。
【００５９】
本発明の粉体塗料組成物は、基材に塗装後、硬化剤及び／又は硬化促進剤のゲスト成分が加熱されることによりホスト成分からすばやく放出され、放出された硬化剤と、エポキシ樹脂及び／又はポリエステル樹脂とが架橋反応するか、もしくは放出された硬化促進剤が、硬化剤と、エポキシ樹脂及び／又はポリエステル樹脂との硬化反応を促進する触媒として作用することにより硬化塗膜を形成することができる。
【００６０】
得られる塗膜の厚みは特に限定されないが、通常、約４０〜２００μｍ、好ましくは約５０〜１００μｍの範囲である。
塗膜を加熱することで、包接化合物に包接されている硬化剤及び／又は硬化促進剤が放出され、硬化反応が進行することで硬化膜を形成することができる。
【００６１】
また、本発明の粉体塗料組成物によれば、イミダゾール基含有硬化剤を包接しない場合に比して、硬化膜を形成する温度は高く設定する必要があるものの、従来の高温硬化型の硬化剤に比較して低温で硬化膜を形成することができる。従って、耐熱性に乏しい基材であっても、本発明の粉体塗料組成物を塗装し、良好な硬化塗膜を形成することができる。
硬化膜を得るための加熱温度は、特に限定されず、硬化剤や硬化促進剤のゲストの種類やホストとの配合割合によって、その最適条件を適宜決定して選択すればよい。加熱温度（硬化温度）は、通常２０〜３００℃、好ましくは５０〜２００℃である。
【００６２】
本発明の粉体塗料組成物は、紙、プラスチック、金属、及びこれらの組み合わせ等の基材の表面塗装や、家電製品、建材、自動車部品等の分野における塗料として好適に使用することができる。
【実施例】
【００６３】
次に、実施例及び比較例により本発明を更に詳細に説明するが、本発明は以下の実施例に何ら限定されるものではない。
【００６４】
製造例１  包接化合物Ａの製造
還流管付きの容器に２−メチルイミダゾール（１８ｇ、０．２２ｍｏｌ）と酢酸エチル２００ｍｌを入れ、これにＴＥＰ（３９．８ｇ、０．１ｍｏｌ）を加え、還流温度で１分から２４時間攪拌した。反応終了後、反応液を室温に戻し、析出結晶を濾取し、室温から１２０℃で減圧乾燥し、包接化合物Ａを得た。収率９０％
包接化合物Ａは、ＴＥＰをホスト化合物とし、２−メチルイミダゾール（２ＭｅＩｍ）をゲスト化合物とするものであり、モル比は、ＴＥＰ：２−ＭｅＩｍ＝１：２であった。
【００６５】
製造例２  包接化合物Ｂの製造
還流管付きの容器にＴＥＰ（３９．８ｇ、０．１ｍｏｌ）とメタノール２００ｍｌとを加え、還流温度に加熱した。そこへ、２−エチル−４−メチルイミダゾール（２４．２ｇ、０．２２ｍｏｌ）のメタノール５０ｍｌ溶液を滴下した。反応容器内のスラリーは一旦溶解後、結晶が析出した。反応液を室温まで冷却した後、析出結晶を濾取し、室温から１２０℃で減圧乾燥し、包接化合物Ｂを得た。収率８０％
包接化合物Ｂは、ＴＥＰをホスト化合物とし、２−エチル−４−メチルイミダゾール（２Ｅｔ−４−ＭｅＩｍ）をゲスト化合物とするものであり、モル比は、ＴＥＰ：２Ｅｔ−４−ＭｅＩｍ＝１：２であった。
【００６６】
実施例１  粉体塗料組成物１の製造
エポキシ樹脂（商品名：エピクロン２０５０、大日本インキ化学工業(株)製）５５重量部、ポリエステル樹脂（商品名：ファインディックＭ８８３０、大日本インキ化学工業(株)製）４５重量部に、２−メチルイミダゾール換算で４．０重量部の包接化合物Ａを添加した。２５℃で１０分間混練することにより、粉体塗料組成物１を得た。
【００６７】
比較例１  粉体塗料組成物２の製造
実施例１において、包接化合物Ａの代わりに、２−メチルイミダゾール４重量部を使用した他は、実施例１と同様にして粉体塗料組成物２を得た。
【００６８】
実施例２  粉体塗料組成物３の製造
実施例１において、包接化合物Ａの代わりに、２−エチル−４−メチルイミダゾール換算で４重量部の包接化合物Ｂを使用した他は実施例１と同様にして粉体塗料組成物３を得た。
【００６９】
比較例２  粉体塗料組成物４の製造
実施例２において、包接化合物Ｂの代わりに、２−エチル−４−メチルイミダゾール４重量部を使用して実施例２と同様にして粉体塗料組成物４を得た。
【００７０】
（粉体塗料組成物１〜４のＤＳＣ測定）
得られた粉体塗料組成物１〜４の一部をそれぞれ採取し、示差走査熱量計（ＤＳＣ、メーカー名、型式）を使用して、３０ミリリットル／分の窒素気流下、昇温速度１０℃／分の条件で樹脂組成物１の硬化反応に基づく発熱を測定した。
【００７１】
粉体塗料組成物１のＤＳＣチャートを図１に示す。図１中、横軸は測定温度（℃）、縦軸は発熱量（Ｈｅａｔ  Ｆｌｏｗ／ｍＷ）をそれぞれ示す（以下、図２〜４にて同じである。）。
図１から、粉体塗料組成物１の硬化開始温度は９９．３℃であり、反応熱のピークは１４８．３℃であった。
粉体塗料組成物２のＤＳＣ測定を実施例１と同様に行った。粉体塗料組成物２のＤＳＣチャートを図２に示す。
図２から、粉体塗料組成物２の硬化開始温度は７３．３℃であり、反応熱のピークは１１４．９℃であった。
粉体塗料組成物３のＤＳＣ測定を実施例１と同様に行った。粉体塗料組成物３のＤＳＣチャートを図３に示す。
【００７２】
図３から、粉体塗料組成物３の硬化開始温度は１１３．２℃であり、反応熱のピークは１５６．８℃であった。
粉体塗料組成物４を実施例１と同様にＤＳＣの測定を行った。粉体塗料組成物４のＤＳＣチャートを図４に示す。
また、図４から、粉体塗料組成物４の硬化開始温度は７２．３℃であり、反応熱のピークは１３８．１℃であった。
【００７３】
図１と図２から、２−メチルイミダゾールを包接した化合物を含む実施例１の粉体塗料組成物では、１００℃から１７０℃にかけて連続的な発熱が認められる。一方、包接化合物を含まない比較例１の粉体塗料組成物では、８０℃から１７０℃にかけて連続的な発熱が認められた。すなわち、実施例１の粉体塗料組成物は、比較例１の粉体塗料組成物と比して，硬化反応の開始温度が高くなっているが、硬化温度の上限はほぼ同じであることがわかる。
【００７４】
図３と図４から、２−エチル−４−メチルイミダゾールを包接した化合物を含む実施例２の粉体塗料組成物では、１１０℃から１８０℃にかけて連続的な発熱が認められる。一方、包接化合物を含まない比較例２の粉体塗料組成物では、８０℃から１８０℃にかけて連続的な発熱が認められた。すなわち、実施例２の粉体塗料組成物は、比較例２の粉体塗料組成物と比して、硬化反応の開始温度及び硬化温度の上限はともに高くなっているが、硬化温度範囲が狭くなっていることがわかる。
【００７５】
（粉体塗料組成物の貯蔵安定性試験）
上記で得た粉体塗料組成物１〜４を、４０℃で７日間、１ヶ月間貯蔵したものを静電粉体塗装機（膜厚８０ミクロン）により塗膜を１２０℃で２０分間加熱した（焼き付けた）。得られた塗膜表面の平滑性、光沢を目視で観察して貯蔵前の塗膜と比較して、平滑性、光沢が初期と同じものを○、平滑性、光沢がやや劣るものを△、平滑性、光沢が著しく劣るものを×とした。また、粉体塗料の製造中に増粘、ゲル化したものは××とした。結果を第１表に示す。
【００７６】
【表１】
2006016542.tif 000003
【００７７】
第１表から、実施例１及び２の粉体塗料組成物は、４０℃で７日間及び1ヶ月間貯蔵した場合であっても、平滑性及び光沢に優れる硬化塗膜を形成できるものであった。それに比して、比較例１および２の粉体塗料組成物は、４０℃で７日間及び１ヶ月間貯蔵した後においては、平滑性及び光沢に劣る硬化塗膜が得られ、実施例１、２の粉体塗料組成物に比して貯蔵安定性に劣ることがわかった。
【図面の簡単な説明】
【００７８】
【図１】粉体塗料組成物１のＤＳＣチャートを示す図である。
【図２】粉体塗料組成物２のＤＳＣチャートを示す図である。
【図３】粉体塗料組成物３のＤＳＣチャートを示す図である。
【図４】粉体塗料組成物４のＤＳＣチャートを示す図である。
【図１】
2006016542.tif 000006
【図２】
2006016542.tif 000007
【図３】
2006016542.tif 000008
【図４】
2006016542.tif 000009